(57)【特許請求の範囲】
【請求項１】
ポリオレフィンからなるフラットヤーンを経緯糸に用いた織布の少なくとも片面にポリオレフィン層を積層してなる積層体からなる粘着テープ用基布であって、経糸のフラットヤーンの太さが５０〜１５０ｄｔであり、緯糸のフラットヤーンの太さが２００〜８００ｄｔであり、前記ポリオレフィン層の厚みが２０〜８０μｍであり、かつ前記ポリオレフィン層にはヒンダードアミン系化合物０.０１〜１.０重量％および酸化防止剤０.０１〜１.０重量％を含有させながら、前記経糸のフラットヤーンにはヒンダードアミン系化合物および酸化防止剤を併用しないことを特徴とする粘着テープ用基布。
【請求項２】
請求項１記載の粘着テープ用基布を用いた粘着テープでハウスラップ用透湿性防止シートを固定する方法。
【発明の詳細な説明】
【０００１】
【発明の属する技術分野】
本発明は、粘着テープ用基布に関する。
【０００２】
【従来技術】
ポリオレフィンからなる延伸糸を経緯糸に用いた織布の少なくとも片面にポリオレフィン層を積層してなる粘着テープ用基布は広く知られている（特開昭６１−１１８４８３号公報、特開平２−３８２１号公報、特開平６−１９２６３１号公報）。粘着テープは、上記基布に感圧接着剤を塗布して粘着性を付与し、テープを接着した後はテープの経方向に対して緯方向に容易に手切れするようにしているものである。このような手切れ性を付与するために、基布の組織を経方向よりも緯方向の引裂強度を弱くするように形成したものであって、その方法としては、経糸の太さは緯糸の太さに対して２分の１乃至３分の１に細くする方法、経糸の延伸比を緯糸より小さくする方法、経糸の打込密度を緯糸の打込密度より大きくする方法などの他に、ラミネート法で積層するときの加熱により経糸を劣化させる方法などがある。
【０００３】
一方、近年、住宅建築において、家屋の壁体内に発生する結露を防止するためにハウスラップ用透湿性防水シートが装着されている。ハウスラップ用透湿性防水シートは、家屋の外壁材と内壁材との間に設けられている通気層の内壁材面側に隙間なく貼り付けるもので、外壁側からの風や雨水の浸入を防止するとともに、内壁側の湿気を外部に逃がすことで結露を防止するものである。このハウスラップ用透湿性防水シートは、透湿性および防水性のために断熱材の性能低下を防止するとともに、柱、土台、内壁材などの構造材の耐久性を向上させるものである。そして、ハウスラップ用透湿性防水シートを装着する方法としては、通常、長尺のシートを円筒状に巻かれた巻体として市販されているものを、作業員が壁面などに必要な寸法を裁断し、作業員がハウスラップ用シートを壁面に広げてタッカー針で仮止めし、ついで別途用意した粘着テープで固定していく方法が一般的で、その際粘着テープが多用されている。
【０００４】
家屋は一般的に耐久年数が５０年程度あるいはそれ以上に長く、上記のように、家屋の建築構造材として用いられている部材にはそれぞれ５０年程度の耐久性が要求されるもので、上記粘着テープ用基布として耐熱老化性が常温で５０年程度の耐久性が要求されている。
【０００５】
【発明が解決しようとする課題】
本発明は、上記のような問題点に着目してなされたもので、柔軟性、手切れ性にすぐれ、かつ耐熱老化性にすぐれた粘着テープ用基布、および該粘着テープ用基布を用いた粘着テープでハウスラップ用透湿性防止シートを固定する方法を提供することを目的とする。
【０００６】
【課題を解決するための手段】
上記目的を達成するために、本発明の粘着テープ用基布は、ポリオレフィンからなるフラットヤーンを経緯糸に用いた織布の少なくとも片面にポリオレフィン層を積層してなる積層体からなる粘着テープ用基布であって、経糸のフラットヤーンの太さが５０〜１５０ｄｔであり、緯糸のフラットヤーンの太さが２００〜８００ｄｔであり、前記ポリオレフィン層の厚みが２０〜８０μｍであり、かつ前記ポリオレフィン層にはヒンダードアミン系化合物０.０１〜１.０重量％および酸化防止剤０.０１〜１.０重量％を含有させながら、前記経糸のフラットヤーンにはヒンダードアミン系化合物および酸化防止剤を併用しないことを特徴とするものである。また、上記粘着テープ用基布を用いた粘着テープでハウスラップ用透湿性防止シートを固定する方法も提供する。
【０００７】
【発明の実施の形態】
以下、本発明を詳細に説明する。
本発明に使用されるポリオレフィンは、延伸糸として高結晶性で延伸効果の高いポリプロピレン、高密度ポリエチレンなどが好ましい。また、織布の少なくとも片面に設けられるポリオレフィン層に用いられる樹脂としては、織布に用いられたフラットヤーンと同種、同系のポリオレフィン系樹脂が接着性を向上させるために好ましい。
【０００８】
上記ポリオレフィンからなる延伸糸の形態としては、マルチフィラメント、モノフィラメント、フラットヤーン、スプリットヤーンなどいずれも使用できるが、成形性、平滑性の点でフラットヤーンが好ましい。
【０００９】
上記フラットヤーンの製造方法としては、ポリオレフィンを用いてＴダイ法またはインフレーション法によりフィルムを成形し、冷却後細幅にスリットし、加熱延伸して得られるものである。経糸のフラットヤーンの太さは、５０〜１５０デシテクス（以下、dtと略記）が好ましく、８０〜１２０dtがより好ましい。また、厚みは１０〜６０μｍが好ましく、２０〜５０μｍがより好ましい。太さが５０dt未満、厚みが１０μｍ未満では、引張強力が弱くなり、粘着テープとして実用上問題となる。太さが１５０dtを超え、厚みが６０μｍを超えると、後述するラミネート時の熱劣化による強力低下効果が十分でなく、その結果幅方向の手切れ性が低下する。また、緯糸のフラットヤーンの太さは、２００〜８００dtが好ましく、３００〜４００dtがより好ましい。
【００１０】
上記フラットヤーンを経緯糸として用いる織布としては、打込密度として好ましくは経糸として３０〜６０本／２.５４ｃｍ、緯糸として１０〜３０本２.５４ｃｍの範囲であり、経糸／緯糸の比率としては３／１〜２／１の範囲が好ましい。また、織布の織組織としては、平織、綾織、絡み織、模紗織など種々の組織が使用される。
【００１１】
このようにして得られた織布の少なくとも片面にポリオレフィン層を積層して粘着テープ用基布とする。ポリオレフィン層を積層する方法としては、押出ラミネート法による熱溶着法が好ましい。その理由は、熱溶着の際に加えられた熱により、経糸であるフラットヤーンに熱劣化を生じさせて強力を低下させ、幅方向の手切れ性を良好にするためである。
【００１２】
ポリオレフィン層の厚みは、２０〜８０μｍが好ましく、３０〜５０μｍがより好ましい。厚みが２０μｍ未満ではラミネート時に経糸に加える熱量が少なく熱劣化による強力低下が不十分となり、８０μｍを超えると熱量が多くなりすぎて熱劣化による強力低下が過剰となり好ましくない。
【００１３】
ラミネート時の押出温度は、２８０〜３４０℃が好ましく、２９０〜３２０℃がより好ましい。押出温度が２８０℃未満では、経糸への熱劣化が不十分となるとともに、ポリオレフィン層と織布との接着性が不十分となり、３４０℃を超えると経糸への熱劣化が過剰となるとともに織布の収縮が増加し好ましくない。
【００１４】
粘着テープ用基布において手切れ性を向上させるためには織布とポリオレフィン層との接着性が良好であることが重要で、織布とポリオレフィン層が堅固に接着し、手切れ応力が作用したときに経糸の逃げがなく、経糸１本ずつ順次に手切れ応力が作用することにより最も良好な手切れ性が得られる。
【００１５】
本発明に使用されるヒンダードアミン系化合物（以下、ＨＡ化合物と略記）としては、具体的には、ポリ[{6-(1,1,3,3-テトラメチルブチル)アミノ-1,3,5-トリアジン-2,4-ジイル}{2,2,6,6-テトラメチル-4-ピペリジル)イミノ}ヘキサメチレン{(2,2,6,6-テトラメチル-4-ピペリジル)イミノ}]、N,N,N,N-テトラキス-(4,6-ビス-(ブチル-(N-メチル-2,2,6,6-テトラメチルピペリジン-4-イル)アミノ)-トリアジン-2-イル)-4,7-ジアザデカン-1,10-ジアミン、ポリ[(6-モルフォリノ-S-トリアジン-2,4-ジイル)[2,2,6,6-テトラメチル-4-ピペリジル)イミノ]-ヘキサメチレン[(2,2,6,6-テトラメチル-4-ピペリジル)イミノ]]、コハク酸ジメチルと4-ヒドロキシ-2,2,6,6-テトラメチル-1-ピペリジンエタノールの重合物などが挙げられる。
【００１６】
本発明において、ＨＡ化合物の配合割合は、延伸糸および／またはポリオレフィン層のポリオレフィンに対して０.０１〜１.０重量％であり、好ましくは０.０５〜０.５重量％である。ＨＡ化合物の配合割合が０.０１重量％未満では、耐熱性が不十分となり、１.０重量％を超えるとそれ以上の耐熱性は得られず不経済となる。
【００１７】
本発明に使用される酸化防止剤としては、フェノール系酸化防止剤、りん系酸化防止剤、いおう系酸化防止剤がいずれも使用できる。これらは１種単独で用いてもよいが、フェノール系酸化防止剤とりん系酸化防止剤を併用すると相乗効果により耐熱性がより向上するので好ましい。具体的にはフェノール系酸化防止剤としてペンタエリスリチル-テトラキス[3-(3,5-ジ-t-ブチル-4-ヒドロキシフェニル)プロピオネート]：りん系酸化防止剤としてトリス(2,4-ジ-t-ブチルフェニル)フォスファイトを１：１〜１：４併用したもの、あるいはオクタデシル-3-(3,5-ジ-t-ブチル-4-ヒドロキシフェニル)プロピオネート：トリス(2,4-ジ-t-ブチルフェニル)フォスファイトを１：１〜１：４併用したものなどが好ましい。
【００１８】
本発明において、酸化防止剤の配合割合は、延伸糸および／またはポリオレフィン層のポリオレフィンに対して０.０１〜１.０重量％であり、好ましくは０.０５〜０.５重量％である。酸化防止剤の配合割合が０.０１重量％未満では、耐熱性が不十分となり、１.０重量％を超えるとそれ以上の耐熱性は得られず不経済となる。
【００１９】
本発明において、ＨＡ化合物と酸化防止剤を併用することが肝要で、併用することにより相乗効果により耐熱性が顕著に向上する。しかしながら、ＨＡ化合物と酸化防止剤を併用した延伸糸は緯糸だけに用いて、経糸には上記ＨＡ化合物と酸化防止剤を併用した延伸糸は用いないのがより好ましい。その理由は、押出ラミネート法によりポリオレフィン層を積層するときにポリオレフィン層の保有する熱量により経糸を熱劣化させて強度を低下させる効果が不十分となるからである。
【００２０】
ＨＡ化合物および酸化防止剤をポリオレフィンに配合する方法としては、ポリオレフィンとともに直接押出機に供給してもよいが、予め高濃度のＨＡ化合物および酸化防止剤を含有するマスターバッチを製造し、このマスターバッチを押出機に適宜供給する方法が分散性の点で好ましい。
【００２１】
本発明に用いられるポリオレフィンには、本発明の趣旨を逸脱しない範囲において滑剤、帯電防止剤、顔料、難燃剤、無機充填剤、核剤、発泡剤、分散剤等の通常用いられる添加剤を配合してもよい。
【００２２】
【発明の効果】
以上説明したように、本発明の粘着テープ用基布は、ヒンダードアミン系化合物および酸化防止剤を配合して耐熱老化性を向上させたものであって、経緯糸の耐熱劣化性を差別化することにより手切れ性を向上させるとともに、耐熱老化性を向上させて家屋建築用の構造材として長期間の耐久性を示し、実用的な効果を奏するものである。
【００２３】
実施例１：
高密度ポリエチレン（ＭＦＲ＝０.７ｇ／１０ｍｉｎ、密度＝０.９５７ｇ／ｃｍ３）を用いて、延伸倍率３倍で単糸繊度８９dt、厚み１５μｍのフラットヤーンを形成し経糸用延伸糸とした。また、前記高密度ポリエチレンに対して、ＨＡ化合物としてサイアソーブＵＶ３３４６（サイテック社製）０.１重量％、酸化防止剤としてイルガノックスＢ２１５（チバ・スペシャルテイ・ケミカルズ社製：イルガノックス１０１０／イルガフォス１６８＝２／１配合）０.１５重量％を配合した組成物を用いて、延伸倍率６倍で単糸繊度３７０dt、厚み３０μｍのフラットヤーンを形成し緯糸用延伸糸とした。これらの経糸用延伸糸および緯糸用延伸糸を用いて、打込密度縦横が４６本×１７本／２.５４ｃｍで平織の織布を形成した。
【００２４】
つぎに、ポリオレフィン層として、低密度ポリエチレン（ＭＦＲ＝８.０ｇ／１０ｍｉｎ、密度＝０.９１７ｇ／ｃｍ３）に対して、ＨＡ化合物としてサイアソーブＵＶ３３４６（サイテック社製）０.１重量％、酸化防止剤としてイルガノックスＢ２１５（チバ・スペシャルテイ・ケミカルズ社製：イルガノックス１０１０／イルガフォス１６８＝２／１配合）０.１５重量％を配合した組成物を用いて、押出機で溶融し、前記織布の表裏面をコロナ放電処理を施した後に、表面に２５μｍ厚み、裏面に３０μｍ厚みで押出ラミネート法によりポリオレフィン層を設けた粘着テープ用基布を得た。
【００２５】
上記粘着テープ用基布に対して９８℃ギヤオーブン試験を行い、１１９日後（常温で１０年間使用に相当）の残存引張強力が９９.８％で耐久性は十分であった。
【００２６】
比較例１：
ＨＡ化合物および酸化防止剤を添加しないで実施例１と同様に行ったところ、残存引張強力は２５.３％であった。